(57)【要約】【課題】デバイスキラー欠陥となる基底面転位（ＢＰＤ）が少なくＳｉ液滴起因の欠陥が少ないＳｉＣエピタキシャルウェハ及びその製造方法を得ることを目的とする。【解決手段】本実施形態にかかるＳｉＣエピタキシャルウェハの製造方法は、Ｓｉ系の原料ガスとＣ系の原料ガスとＣｌ元素を有するガスを前記ＳｉＣ単結晶基板の表面に供給し、前記ＳｉＣ単結晶基板上に前記エピタキシャル層を成長させるエピタキシャル成長工程を有し、前記エピタキシャル成長工程における成長条件は、成膜圧力３０ｔｏｒｒ以下であり、Ｃｌ／Ｓｉ比が８〜１２であり、Ｃ／Ｓｉ比が０．８〜１．２であり、成長速度が成長初期から５０μｍ／ｈ以上である。【選択図】図１
2018199595.tif 000002
【特許請求の範囲】
【請求項１】
主面が（０００１）面に対して０．４°〜５°のオフ角を有するＳｉＣ単結晶基板と、
前記ＳｉＣ単結晶基板上に設けられたエピタキシャル層と、を有し、
前記エピタキシャル層は、前記ＳｉＣ単結晶基板から外表面まで連なる基底面転位密度が０．１個／ｃｍ２以下であり、Ｓｉ液滴起因の欠陥密度が０．１個／ｃｍ２以下である、ＳｉＣエピタキシャルウェハ。
【請求項２】
前記Ｓｉ液滴起因の欠陥が、前記ＳｉＣ単結晶基板の面内方向のうち、オフ方向に対して垂直な方向にピットが並んだ集合欠陥、及び、散逸して存在するピットである、請求項１に記載のＳｉＣエピタキシャルウェハ。
【請求項３】
前記Ｓｉ液滴起因の欠陥密度が０個／ｃｍ２である、請求項２に記載のＳｉＣエピタキシャルウェハ。
【請求項４】
前記ＳｉＣ単結晶基板から外表面まで連なる基底面転位と、前記エピタキシャル層内で貫通刃状転位に変換する基底面転位と、の合計の基底面転位密度が０．１個／ｃｍ２以下である、請求項１〜請求項３のいずれか一項に記載のＳｉＣエピタキシャルウェハ。
【請求項５】
前記ＳｉＣ単結晶基板の口径が１５０ｍｍ以上である、請求項１〜４のいずれか一項に
記載のＳｉＣエピタキシャルウェハ。  
【請求項６】
主面が（０００１）面に対して０．４°〜５°のオフ角を有するＳｉＣ単結晶基板上にエピタキシャル層を結晶成長するＳｉＣエピタキシャルウェハの製造方法であって、
Ｓｉ系の原料ガスとＣ系の原料ガスとＣｌ元素を有するガスを前記ＳｉＣ単結晶基板の表面に供給し、前記ＳｉＣ単結晶基板上に前記エピタキシャル層を成長させるエピタキシャル成長工程を有し、
前記エピタキシャル成長工程における成長条件は、成膜圧力が３０ｔｏｒｒ以下であり、Ｃｌ／Ｓｉ比が８〜１２であり、Ｃ／Ｓｉ比が０．８〜１．２であり、成長速度が成長初期から５０μｍ／ｈ以上である、ＳｉＣエピタキシャルウェハの製造方法。
【請求項７】
前記エピタキシャル成長工程の前に、３０ｔｏｒｒ以下の圧力の水素雰囲気下で、前記ＳｉＣ単結晶基板の表面を１５５０℃〜１６５０℃に加熱し、表面を清浄化する清浄化工程をさらに有する、請求項６に記載のＳｉＣエピタキシャルウェハの製造方法。
【請求項８】
Ｃｌ元素を有するガスがＳｉ系原料ガスを兼ねる、請求項６又は７に記載のＳｉＣエピタキシャルウェハの製造方法。
【発明の詳細な説明】
【技術分野】
【０００１】
本発明は、ＳｉＣエピタキシャルウェハ及びその製造方法に関する。
【背景技術】
【０００２】
炭化珪素（ＳｉＣ）は、シリコン（Ｓｉ）に比べて絶縁破壊電界が１桁大きく、また、バンドギャップが３倍大きく、さらに、熱伝導率が３倍程度高い等の特性を有する。そのため、炭化珪素（ＳｉＣ）は、パワーデバイス、高周波デバイス、高温動作デバイス等への応用が期待されている。
【０００３】
ＳｉＣデバイスの実用化の促進には、高品質のＳｉＣエピタキシャルウェハ、及び高品質のエピタキシャル成長技術の確立が不可欠である。
【０００４】
ＳｉＣデバイスは、昇華再結晶法等で成長させたＳｉＣのバルク単結晶から加工して得られたＳｉＣ単結晶基板上に、化学的気相成長法（Ｃｈｅｍｉｃａｌ  Ｖａｐｏｒ  Ｄｅｐｏｓｉｔｉｏｎ：ＣＶＤ）等によってデバイスの活性領域となるエピタキシャル層（膜）を成長させたＳｉＣエピタキシャルウェハを用いて作製される。
【０００５】
より具体的には、（０００１）面から＜１１−２０＞方向にオフ角を有する面を成長面とするＳｉＣ単結晶基板上にステップフロー成長（原子ステップからの横方向成長）させて４Ｈのエピタキシャル層を成長させる。
【０００６】
ＳｉＣエピタキシャルウェハにおいて、ＳｉＣデバイスに致命的な欠陥を引き起こすデバイスキラー欠陥の一つとして、基底面転位（Ｂａｓａｌ  ｐｌａｎｅ  ｄｉｓｌｏｃａｔｉｏｎ：ＢＰＤ）が知られている。
【０００７】
ＳｉＣ単結晶基板中における基底面転位の多くは、エピタキシャル層が形成される際に貫通刃状転位（Ｔｈｒｅａｄｉｎｇ  ｅｄｇｅ  ｄｉｓｌｏｃａｔｉｏｎ：ＴＥＤ）に変換される。一方で、エピタキシャル層にそのまま引き継がれる一部の基底面転位は、デバイスキラー欠陥となる。
【０００８】
そのため、ＳｉＣ単結晶基板からエピタキシャル層に引き継がれる基底面転位の割合を低減し、デバイスキラー欠陥を低減する検討が進められている。
【０００９】
例えば特許文献１には、結晶成長過程における温度を制御することで、ＳｉＣ単結晶基板に付着した原子のマイグレーションを変化させるような熱ストレスを加え、３インチのＳｉＣエピタキシャルウェハにおける基底面転位密度を１０個／ｃｍ２以下としたことが記載されている。
【００１０】
また、例えば特許文献２には、結晶成長過程におけるＣＶＤの反応物濃度、圧力、温度及びガス流等のパラメータを制御することで、ＳｉＣエピタキシャルウェハにおける基底面転位密度を１０個／ｃｍ２以下としたことが記載されている。
【００１１】
さらに、例えば非特許文献１には、エピタキシャル層の成長速度を５０μｍ／ｈにすることで、ＳｉＣ単結晶基板からエピタキシャル層に引き継がれるＢＰＤの割合を１％まで低減できることが記載されている。現段階での技術水準では、６インチのＳｉＣ単結晶基板表面に存在する基底面転位が１００〜５０００個／ｃｍ２程度であるため、１％にするということは、ＳｉＣエピタキシャルウェハの表面に１０〜５０個／ｃｍ２の基底面転位が生じることを意味する。
【００１２】
また、ステップフロー成長では、テラス上に２次元核などの異物が発生すると原子ステップの横方向成長が阻害されて、結晶欠陥が発生することが知られている。特許文献３には、ＳｉＣが分解・再蒸発する様に条件を切り替える工程を採用して、２次元核の分解・再蒸発を促進させる方法が提案されている。また、特許文献３にはＳｉ液滴（シリコンドロプレット）の付着が高密度の異常成長核発生の原因となると考えられることが記載されている。非特許文献２には、高成長速度で鏡面となるエピタキシャル成長が得られる条件を検討し、高成長速度条件では鏡面が得られるＣ／Ｓｉ比の条件範囲が狭くなることが記載されている。
【先行技術文献】
【特許文献】
【００１３】
【特許文献１】特開２０１１−２１９２９９号公報
【特許文献２】特表２０１５−５２１３７８号公報
【特許文献３】特開２０１１−２１９２９８号公報
【非特許文献】
【００１４】
【非特許文献１】Ｔ．Ｈｏｒｉ，Ｋ．Ｄａｎｎｎｏ  ａｎｄ  Ｔ．Ｋｉｍｏｔｏ．Ｊｏｕｒｎａｌ  ｏｆ  Ｃｒｙｓｔａｌ  Ｇｒｏｗｔｈ，３０６（２００７）２９７−３０２．
【非特許文献２】Ｙ．Ｉｓｈｉｄａ，Ｔ．Ｔａｋａｈａｓｈｉ，Ｋ．Ｋｏｊｉｍａ  ｅｔ．ａｌ．  Ｍａｔｅｒｉａｌｓ  Ｓｃｉｅｎｃｅ  Ｆｏｒｕｍ  Ｖｏｌ．４５７−４６０（２００４）ｐｐ２１３−２１６．
【発明の概要】
【発明が解決しようとする課題】
【００１５】
近年、一つのエピタキシャルウェハからのＳｉＣデバイスの取れ数を高め、製造コストを低減するために、ＳｉＣエピタキシャルウェハを６インチ以上のサイズに大型化する試みが進められている。そのため、６インチ以上の大型のＳｉＣエピタキシャルウェハにおいても、基底面転位密度の少ないものが求められている。
【００１６】
しかしながら、上述の文献に記載されたＳｉＣエピタキシャルウェハは、いずれもＳｉＣエピタキシャルウェハのサイズが６インチ以下である。上記条件を、単純に６インチサイズに適用すると、基板面積が大きいためＳｉＣ単結晶基板の面内で成膜条件がばらつき、４インチと同等の結果が得られなかった。
【００１７】
また成長速度を速くするためには、多量のシリコン原料を供給する必要があり、Ｓｉ液滴が発生しやすくなる。そのため、成長速度が速いと特許文献３に記載の高密度の異常成長核が発生しない条件であっても、局所的にシリコン過剰な領域が生じる場合がある。その結果、成長表面にＳｉ液滴が発生し、そのＳｉ液滴に起因する欠陥が形成される。近年のエピタキシャルウェハは高品質のものが求められている。そのため、微小な欠陥である局所的なＳｉ液滴に起因する欠陥であっても低減する必要がある。また同時に、デバイスキラー欠陥である基底面転位をエピタキシャル層から極力排除することが求められている。
【００１８】
本発明は上記問題に鑑みてなされたものであり、デバイスキラー欠陥となる基底面転位及びＳｉ液滴起因の欠陥の少ないＳｉＣエピタキシャルウェハ及びその製造方法を得ることを目的とする。
【課題を解決するための手段】
【００１９】
本発明者らは、鋭意検討の結果、高速のエピタキシャル成長条件において、一定のＣ／Ｓｉ比を保ったうえで、Ｃｌ／Ｓｉを高くすることで、基底面転位が少なく、かつ、Ｓｉ液滴起因の欠陥の少ないＳｉＣエピタキシャルウェハが得られることを見出した。
すなわち、本発明は、上記課題を解決するため、以下の手段を提供する。
【００２０】
（１）第１の態様にかかるＳｉＣエピタキシャルウェハは、主面が（０００１）面に対して０．４°〜５°のオフ角を有するＳｉＣ単結晶基板と、前記ＳｉＣ単結晶基板上に設けられたエピタキシャル層と、を有し、前記エピタキシャル層は、前記ＳｉＣ単結晶基板から外表面まで連なる基底面転位密度が０．１個／ｃｍ２以下であり、Ｓｉ液滴起因の欠陥密度が０．１個／ｃｍ２以下である。
【００２１】
（２）上記態様にかかるＳｉＣエピタキシャルウェハにおいて、前記Ｓｉ液滴起因の欠陥が、前記ＳｉＣ単結晶基板の面内方向のうち、オフ方向に対して垂直な方向にピットが並んだ集合欠陥、及び、散逸して存在するピットであってもよい。
【００２２】
（３）上記態様にかかるＳｉＣエピタキシャルウェハにおいて、前記Ｓｉ液滴起因の欠陥密度が０個／ｃｍ２であってもよい。
【００２３】
（４）上記態様にかかるＳｉＣエピタキシャルウェハにおいて、前記ＳｉＣ単結晶基板から外表面まで連なる基底面転位と、前記エピタキシャル層内で貫通刃状転位に変換する基底面転位と、の合計の基底面転位密度が０．１個／ｃｍ２以下であってもよい。
【００２４】
（５）上記態様にかかるＳｉＣエピタキシャルウェハにおいて、前記ＳｉＣ単結晶基板の口径が１５０ｍｍ以上であってもよい。
【００２５】
（６）第２の態様にかかるＳｉＣエピタキシャルウェハの製造方法は、主面が（０００１）面に対して０．４°〜５°のオフ角を有するＳｉＣ単結晶基板上にエピタキシャル層を結晶成長するＳｉＣエピタキシャルウェハの製造方法であって、Ｓｉ系の原料ガスとＣ系の原料ガスとＣｌ元素を有するガスを前記ＳｉＣ単結晶基板の表面に供給し、前記ＳｉＣ単結晶基板上に前記エピタキシャル層を成長させるエピタキシャル成長工程を有し、前記エピタキシャル成長工程における成長条件は、成膜圧力が３０ｔｏｒｒ以下であり、Ｃｌ／Ｓｉ比が６〜１２であり、Ｃ／Ｓｉ比が０．８〜１．２であり、成長速度が成長初期から５０μｍ／ｈ以上である。
【００２６】
（７）上記態様にかかるＳｉＣエピタキシャルウェハの製造方法において、前記エピタキシャル成長工程の前に、３０ｔｏｒｒ以下の圧力の水素雰囲気下で、前記ＳｉＣ単結晶基板の表面を１５５０℃〜１６５０℃に加熱し、表面を清浄化する清浄化工程をさらに有してもよい。
【００２７】
（８）上記態様にかかるＳｉＣエピタキシャルウェハの製造方法において、前記Ｃｌ元素を有するガスがＳｉ系原料ガスを兼ねてもよい。
【発明の効果】
【００２８】
また本発明の一態様に係るＳｉＣエピタキシャルウェハは、ＳｉＣデバイスのデバイス動作に大きな影響を与える基底面転位欠陥密度が低く、より高いデバイスの収率（歩留り）や品質を実現できる。
【図面の簡単な説明】
【００２９】
【図１】基底面転位及び貫通刃状転位を説明するためのＳｉＣエピタキシャルウェハの断面模式図である。
【図２】ＳｉＣ単結晶基板とエピタキシャル層の界面及びエピタキシャル層内部における転位の挙動を模式的に示した図である。
【図３】ＳｉＣエピタキシャル成長工程における成長圧力を変えた時のエピタキシャルウェハ表面の共焦点微分干渉顕微鏡像である。
【図４】ＳｉＣエピタキシャル成長工程における成長速度を変えた時のエピタキシャルウェハ表面の共焦点微分干渉顕微鏡像である。
【図５】ＳｉＣエピタキシャル成長工程におけるＣｌ／Ｓｉ比を変えた時のエピタキシャルウェハ表面の共焦点微分干渉顕微鏡像である。
【発明を実施するための形態】
【００３０】
以下、本実施形態にかかるＳｉＣエピタキシャルウェハおよびＳｉＣエピタキシャルウェハの製造方法について、図を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。以下の説明において例示される材質、寸法等は一例であって、本発明はそれらに限定されるものではなく、その要旨を変更しない範囲で適宜変更して実施することが可能である。
【００３１】
（基底面転位（ＢＰＤ）、貫通刃状転位（ＴＥＤ））
図１は、基底面転位及び貫通刃状転位を説明するためのＳｉＣエピタキシャルウェハの断面模式図である。
図１に示すＳｉＣエピタキシャルウェハ１０は、ＳｉＣ単結晶基板１上にエピタキシャル層２を有する。
【００３２】
ＳｉＣ単結晶基板１には、基底面転位（ＢＰＤ）１Ａが存在する。基底面転位とは、文字通りＳｉＣ単結晶の基底面である（０００１）面（ｃ面）に存在する転位のことである。一般に、ＳｉＣ単結晶基板１は、（０００１）から＜１１−２０＞方向にオフセット角を有する面を成長面１ａとする。そのため、図１において基底面転位１Ａは、成長面１ａに対して傾いて存在する。
【００３３】
ＳｉＣ単結晶基板１中の基底面転位１Ａは、エピタキシャル層２のエピタキシャル成長する際に影響を及ぼし、転位はエピタキシャル層２内で以下の３つの挙動を示す。図２は、ＳｉＣ単結晶基板１とエピタキシャル層２の界面及びエピタキシャル層２内部における転位の挙動を模式的に示した図である。
【００３４】
一つ目の挙動は、図２（ａ）に示すように、基底面転位１Ａとエピタキシャル層２の界面において、基底面転位１Ａから貫通刃状転位（ＴＥＤ）２Ｂへ変換する挙動である。
【００３５】
二つ目の挙動は、図２（ｂ）に示すように、基底面転位１Ａがそのままエピタキシャル層２へ引き継がれる挙動である。エピタキシャル層２に引き継がれた転位は、基底面転位２Ａとなる。
【００３６】
また三つ目の挙動は、図２（ｃ）に示すように、エピタキシャル層２の内部で基底面転位２Ａから貫通刃状転位２Ｂに変換する挙動である。
【００３７】
基底面転位と貫通刃状転位は、同じバーガースベクトルを有し、相互に変換可能である。貫通刃状転位とは、結晶の変位方向を示すバーガースベクトルと転位線が直交する結晶欠陥である。結晶欠陥の形状としては、完全な結晶面に１枚の余剰な原子面が刃状に入り込んだ形を有する。
【００３８】
エピタキシャル層中の基底面転位はＳｉＣデバイスへ悪影響を与える。例えば、基底面転位を有するバイポーラデバイスの順方向に電流を流すと、ショックレイ型の積層欠陥を形成しながら欠陥が拡大し、デバイスの順方向特性を劣化させる。
【００３９】
そのため、３つの挙動のうち最もＳｉＣデバイスへの影響が小さいのは、図２（ａ）で示す第１の挙動である。これに対し、３つの挙動のうち最もＳｉＣデバイスへの影響が大きいのは、図２（ｂ）で示す第２の挙動である。
【００４０】
図２（ｃ）で示す第３の挙動の場合は、図２（ｂ）に比べるとデバイスへの影響は限定されるが、少ないことが好ましく、無いことがより好ましい。エピタキシャル成長層を十分に厚くすると、エピタキシャル層２中の基底面転位２Ａが存在する部分で再結合が行われず、基底面転位が積層欠陥に転換する可能性が小さくなる。しかしながら、エピタキシャル層２が厚いとデバイスの順方向抵抗が高くなってしまう。そのため、エピタキシャル層２は耐圧設計上必要な厚さを確保した上で、なるべく薄く設計される。そこで、高電流通電中にエピタキシャル層２中に残存する基底面転位２Ａが積層欠陥を形成してデバイス特性を劣化させることを防ぐために、エピタキシャル成長中の基底面転位２Ａは少ないことが好ましく、無いことがより好ましい。
【００４１】
このように、ＳｉＣデバイスへの影響を避けるために、エピタキシャル層２を積層する過程で、ＳｉＣ単結晶基板１内の基底面転位１Ａを貫通刃状転位２Ｂに高効率で変換することが求められる。そして基底面転位から貫通刃状転位への変換するタイミングとしては、図２（ａ）に示すように、ＳｉＣ単結晶基板１とエピタキシャル層２の界面で貫通刃状転位２Ｂに転換させることが好ましく、図２（ｃ）の様なエピタキシャル層２の途中で貫通刃状転位２Ｂに転換することを抑制することが求められる。
【００４２】
基底面転位２Ａ及び貫通刃状転位２Ｂは、表面を選択エッチングすることによって生じるピットの形状およびＸ線トポグラフによる転位像から識別できる。また、紫外光を当てた際に欠陥が発光するフォトルミネッセンス光を用いたフォトルミネッセンス像を用いて検出することができる。基底面転位２Ａは、紫外光を照射されると、７００ｎｍ以上の波長の光を発光する。
【００４３】
基底面転位が貫通刃状転位に転換している位置は、エピタキシャル層を厚み方向にスライスしながら、その表面の選択エッチング等で基底面転位を測定することにより確認することができる。
【００４４】
（Ｓｉ液滴起因の欠陥）
ＳｉＣの成長には、Ｓｉ原料とＣ原料が同時に供給される。その際、Ｓｉが過剰に存在すると、成長に寄与しないＳｉが凝集してＳｉ液滴が発生して成長表面に付着したり、成長表面でＳｉ液滴が凝集したりする。Ｓｉ液滴が小さい場合は付着後に再蒸発するため問題ないが、Ｓｉ液滴が大きい場合は再蒸発する前にステップフロー成長でのステップの進行を邪魔して取り込まれる。そして取り込まれたＳｉ液滴が起因となり欠陥が発生する。
【００４５】
Ｓｉ液滴起因の欠陥は、外観によって二つの欠陥に分けられる。一つは散逸して存在するピットであり、もう一つは線状に見える欠陥である。この線状に見える欠陥は、ピットが一列に並んだ集合欠陥である。そのため、ピットが散逸して存在するか、集合して存在するかの違いが外観において確認されているだけであり、いずれもＳｉ液滴が原因で形成されている。
【００４６】
Ｓｉ液滴起因の欠陥は成長雰囲気中のＳｉの過剰が原因で発生するので、原料ガスのＣ／Ｓｉ比を高く設定することで発生を抑制できる。しかしながら、Ｃ／Ｓｉ比は他の特性にも影響を与える。そのため、デバイスに使用可能なＳｉＣエピタキシャル層を得るためには、Ｓｉ液滴以外の要因でＣ／Ｓｉ比は一定範囲以内に設定する必要がある。
【００４７】
そのためＣ／Ｓｉ比以外のパラメータで、Ｓｉ液滴に起因する欠陥を抑制するパラメータを検討したところ、その一つとしてエピタキシャル成長時の成膜圧力が見出された。定性的には、成長圧力が低い場合、基板に付着したＳｉ液滴が再蒸発し、ピットを形成しにくくなる。図３は他の条件は同じとして、成長時の成膜圧力を変えて作成したＳｉＣエピタキシャルウェハの表面のＳｉ液滴起因の欠陥を、共焦点微分干渉光学系表面検査装置を用いて観察した例である。
【００４８】
図３（ａ）の成長圧力が２００ｔｏｒｒの場合は、Ｓｉ液滴起因の欠陥（ピット）が発生している。図３（ａ）において、ピットは見えにくいので、ピットの周囲を点線で囲んでいる。小さなピットが発生する原因として、貫通螺旋転位や貫通刃状転位もあるが、これらは選択エッチングやＸ線トポグラフ等で位置が特定でき、Ｓｉ液滴起因のピットとは識別することができる。図３（ａ）に示すように、成膜時の圧力が高い（Ｓｉ液滴が発生しやすい）条件では、Ｓｉ液滴起因のピットの発生個数は多く、ウェハ中央部分にも発生している。またＳｉ液滴起因のピット一つ一つは孤立している。
【００４９】
図３（ｂ）は成長圧力を１００ｔｏｒｒまで下げた際のＳｉ液滴起因の欠陥を観察した結果である。図３（ｂ）において、欠陥は見えにくいので、欠陥の周囲を点線で囲んでいる。図３（ｂ）に示すように、孤立した典型的なＳｉ液滴起因のピットの多発は見られなくなるが、ピットが局所的に集合して発生し、縦状にピットが並んだ特徴的な集合欠陥が確認された。この集合欠陥は、基板の外周部に発生することが特に多かった。
【００５０】
また図３（ｃ）は成長圧力を５０ｔｏｒｒまで下げた際のＳｉ液滴起因の欠陥を観察した結果である。図３（ｃ）において、欠陥は見えにくいので、欠陥の周囲を点線で囲んでいる。図３（ｃ）に示すように、縦状にピットが並んだ特徴的な集合欠陥が観察された。この集合欠陥内におけるピットの密度は、圧力を下げていった場合に低下した。
【００５１】
図３（ｄ）は成長圧力を２５ｔｏｒｒまで下げた際のＳｉ液滴起因の欠陥を観察した結果である。孤立したピットも縦状に並ぶ集合欠陥も検出されない。なお、集合欠陥がない場合、ＳｉＣエピタキシャルウェハの表面は平坦であり、表面に焦点を合わせることが難しいため、写真下方に異物が存在する箇所を撮影し、表面に焦点を合わせた。
【００５２】
この縦状に並ぶ特徴的な集合欠陥は、高分解能の光学顕微鏡でその形態に着目して精査して初めて見出せるものである。Ｓｉ液滴を低減していって最後に残る典型的なＳｉ液滴起因のピットが縦状に並ぶ理由は、次のように理解できる。Ｓｉ液滴は、エピタキシャル成長面で凹部となっている部分に形成されやすい。ステップフロー成長では原子ステップ部分が存在し、原子ステップ部分は段差となっている。そのため、Ｓｉ液滴はその部分に落ち込んで付着しやすい。原子ステップはオフセット成長方向と直交する面内方向に存在するため、Ｓｉ液滴がその方向に分散して付着しやすくなり、その痕跡が縦状にピットが集合した集合欠陥になると推定される。Ｓｉ液滴の縦状に並んだ方向は、ステップが延伸している方向である。
【００５３】
Ｓｉ液滴起因の欠陥は、欠陥が比較的多く存在する場合に孤立して見えるピットと、欠陥の発生が少ない場合に見えてくる典型的な縦状にピットが並んだ集合欠陥との両方を含む。欠陥のカウントの際には、孤立したピットはそれぞれを一つの欠陥として数え、縦状にピットが並んだ集合欠陥は一連の並びで一つとして数えることにより、計数化する。集合欠陥は、測定倍率によっては散逸するピットとして数えられる可能性があるが、欠陥は５０倍以上の倍率で確認した際に、ライン状に見えるか否かで判断する。測定倍率の上限は１０００倍以下で適宜選択すればよい。
【００５４】
またＣ／Ｓｉ比以外のパラメータで、Ｓｉ液滴に起因するピットの発生に影響を及ぼすパラメータの一つが、エピタキシャル層の成長速度である。基板からエピタキシャル層に引き継がれるＢＰＤの割合を低減するためには、成長速度を一定値以上に大きくすることが好ましい。しかしながら、成長速度を大きくすると、Ｓｉ系ガスの流量を増やす必要があり、Ｓｉ液滴起因の欠陥が発生しやすい条件となる。
【００５５】
図４は、他の条件は同じとして、成長速度を４０μｍ／ｈとした場合と成長速度を６８μｍ／ｈとした場合のＳｉＣエピタキシャル層の表面の微分干渉顕微鏡像である。図４（ａ）では、貫通螺旋転位起因の欠陥は観察されている（図４（ａ）の点線領域内）が、Ｓｉ液滴起因の欠陥は観察されない。尚、貫通螺旋転位起因の欠陥の判定は形状からだけでは難しく、写真撮影後にエッチングを行って確認した。一方、成長速度を６８μｍ／ｈまで速めると、図４（ｂ）に示すように、Ｓｉ液滴起因のピットが散逸して発生している（図４（ｂ）の点線領域内）。
【００５６】
つまり、基底面転位を貫通刃状転位に転換させるためには成長速度を速めることが有効であるが、Ｓｉ液滴起因の欠陥を抑制するためには成長速度を遅くする必要がある。換言すると、基底面転位を少なくする成長速度が速い条件下において、Ｓｉ液滴起因の欠陥を抑制することは難しい。
【００５７】
また図２（ａ）に示すように、ＳｉＣ単結晶基板１とエピタキシャル層２との界面で、基底面転位１Ａを貫通刃状転位２Ｂに転換させるためには、エピタキシャル成長の開始直後から成長速度を速くすることが有効である。しかしながら、この場合、成長開始直後から多量のシリコン原料を供給することなり、よりＳｉ液滴が発生しやすくなる。つまり、基底面転位から貫通刃状転位への転換を制御すると、よりＳｉ液滴起因の欠陥を抑制することはより難しい。
【００５８】
そこで、Ｃ／Ｓｉ比及び成長速度が制限される条件下において、Ｓｉ液滴起因の欠陥の発生を抑制するために、成長時の成膜圧力以外のパラメータも制御することが求められる。その一つの手段として、Ｃｌを含むガスを原料ガスと共にＳｉＣ単結晶基板の表面に流す手段が挙げられる。
【００５９】
（ＳｉＣエピタキシャルウェハの製造方法）
本実施形態にかかるＳｉＣエピタキシャルウェハ１０の製造方法は、主面が（０００１）面に対して０．４°〜５°のオフ角を有するＳｉＣ単結晶基板１上にエピタキシャル層２を結晶成長するものである。
【００６０】
まずＳｉＣ単結晶基板１を準備する。ＳｉＣ単結晶基板１の作製方法は特に問わない。例えば、昇華法等で得られたＳｉＣインゴットをスライスすることで得られる。
【００６１】
ＳｉＣ単結晶基板１には、基底面転位１Ａが（０００１）面（ｃ面）に沿って存在する。ＳｉＣ単結晶基板１の成長面１ａに露出している基底面転位１Ａの個数は、少ない方が好ましいが、特に限定するものではない。現段階での技術水準では、６インチのＳｉＣ単結晶基板１の表面（成長面）に存在する基底面転位１Ａの個数は１ｃｍ２あたり１０００〜５０００個程度である。
【００６２】
次いで、ＳｉＣ単結晶基板１上にエピタキシャル層２をエピタキシャル成長させ、ＳｉＣエピタキシャルウェハ１０を作製する。エピタキシャル層２は、例えば化学気相成長（ＣＶＤ）法等によりＳｉＣ単結晶基板１の成長面１ａ上に、ステップフロー成長（原子ステップから横方向成長）して得られる。
【００６３】
エピタキシャル成長は、高温に保持したＳｉＣ単結晶基板上に、原料ガス、Ｃｌ元素を有するガス、キャリアガス、ドーパントガスを流通して行う。
【００６４】
「原料ガス」とは、ＳｉＣエピタキシャル膜を成膜する際の原料となるガスである。一般に、分子内にＳｉを含むＳｉ系原料ガスと、分子内にＣを含むＣ系原料ガスに分けられる。
【００６５】
Ｓｉ系原料ガスは公知のものを用いることができ、例えばシラン（ＳｉＨ４）が挙げられる。この他、ジクロロシラン（ＳｉＨ２Ｃｌ２）、トリクロロシラン（ＳｉＨＣｌ３）、テトラクロロシラン（ＳｉＣｌ４）などのエッチング作用があるＣｌを含む塩素系Ｓｉ原料含有ガス（クロライド系原料）を用いることもできる。Ｃ系原料ガスとしては、例えばプロパン（Ｃ３Ｈ８）等を用いることができる。
【００６６】
「Ｃｌ元素を有するガス」とは、ガスを構成する分子の構成元素としてＣｌが含まれるガスである。例えば、塩化水素（ＨＣｌ）、ＳｉＨ２Ｃｌ２、ＳｉＨＣｌ３、ＳｉＣｌ４等が該当する。ここで、ＳｉＨ２Ｃｌ２、ＳｉＨＣｌ３、ＳｉＣｌ４は、上記のＳｉ系原料ガスでもある。これらのガスのように、「Ｃｌ元素を有するガス」であり、「Ｓｉ系原料ガス」であるという場合もある。
【００６７】
「ドーパントガス」とは、ドナー又はアクセプターとなる元素を含むガスである。Ｎ型を成長するための窒素、Ｐ型を成長させるためのトリメチルアルミニウム（ＴＭＡ）やトリエチルアルミニウム（ＴＥＡ）などがドーパントガスとして用いられる。ドーパントガスは、通常原料ガスに付随して同時に供給される。ドーパントガスの流量は一般的に少ないので、特に断らない場合は、原料ガスの流通と同時にドーパントガスが流通され、その量は適宜調整されているものとする。
【００６８】
この他に、これらのガスを反応炉内に搬送するためのキャリアガスがある。キャリアガスには、不活性な水素が用いられる。雰囲気あるいは成膜雰囲気は、成長炉内の気体の状態という意味で用いるため水素ガスを含む状態を指すが、水素はエピタキシャル成長の反応には直接影響を与えない。
【００６９】
Ｃ／Ｓｉ比は、流通する原料ガス中のＣ元素とＳｉ元素の流量の比である。通常のドーピングを行うエピタキシャル成長では、ドーパントとして用いる元素の量は、ＳｉやＣの量よりも少ないため、Ｃ／Ｓｉ比は、原料ガスにおける比率で決まる。
【００７０】
Ｃｌ／Ｓｉ比は、成長中の全ガスに含まれるＣｌ元素とＳｉ元素の流量の比である。    上述の様にＣｌ元素を有するガスはＳｉ原料ガスを兼ねる場合もある。この場合、Ｓｉ原料ガス中のＣｌ元素も、成長中の全ガスに含まれるＣｌ元素の量に含まれる。Ｃｌを含むＳｉ原料ガスは、エピタキシャル成長領域となる高温で容易に分解し、Ｃｌ元素を放出する為である。
【００７１】
Ｃ／Ｓｉ比とＣｌ／Ｓｉ比を規定すると、ＳｉとＣとＣｌの比率が一律に決まる。また、Ｃ／Ｓｉ比を定めるとＳｉ及びＣの流量により成長速度が設定される。すなわち、成長速度とＣ／Ｓｉ比とＣｌ／Ｓｉ比を定めると成長に寄与する元素の条件を規定することになる。
【００７２】
本実施形態にかかるＳｉＣエピタキシャルウェハの製造方法においては、エピタキシャル成長工程におけるＣ／Ｓｉ比、Ｃｌ／Ｓｉ比、成膜圧力、及び成長速度を設定する。またエピタキシャル成長工程の前には、エピタキシャル膜が成長するＳｉＣ単結晶表面を清浄化する清浄化工程を行うことが好ましい。
【００７３】
清浄化工程においては、ＣＶＤ装置内にＳｉＣ単結晶基板を配置した後、キャリアガスである水素を流通し、所定の圧力に保持した状態で昇温する。減圧状態で高温の水素ガスにさらされることよりＳｉＣ単結晶基板の表面が清浄化される。表面を清浄化させる温度は、１５５０℃以上１６５０℃以下で、５分以上６０分以下行うことが好ましい。清浄化工程における圧力は、３０ｔｏｒｒ（４ｋＰａ）以下であることが好ましく、１５ｔｏｒｒ〜３０ｔｏｒｒ（２ｋＰａ〜４ｋＰａ）の範囲とすることがより好ましい。圧力を小さくし過ぎると、エピタキシャル装置内で放電が起こりやすくなる。そのため、清浄化工程における圧力は、１５ｔｏｒｒ以上としておくことが好ましい。
【００７４】
その後に、エピタキシャル成長工程を行う。エピタキシャル成長工程において、Ｓｉ系の原料ガスとＣ系の原料ガスの流量は、ＳｉＣエピタキシャル層の成長速度が５０μｍ／ｈ以上となる流量であることが好ましく、成長速度が６０μｍ／ｈ以上となる流量であることがより好ましい。
【００７５】
成長初期から成長速度を速くすることで、ＳｉＣ単結晶基板とエピタキシャル層との界面で、ＳｉＣ単結晶基板の基底面転位を貫通刃状転位に高効率に変換できる。すなわち、基底面転位がエピタキシャル層中に侵入したのち貫通刃状転位へと変換する図２（ｃ）タイプの転換を抑制できる。ここで成長初期とは、原料ガスを供給開始し始める時点をいい、成長速度は流量から求められる成長速度である。すなわち、成長初期から成長速度を所定の値にするということは、原料ガスを供給し始める際の条件を成長速度が所定の値になるような条件にすることを意味する。
【００７６】
エピタキシャル成長工程において５０μｍ／ｈ以上の成長速度で成長する期間を設けると、６インチ以上のＳｉＣエピタキシャルウェハ１０においても、ＳｉＣ単結晶基板１から貫通刃状転位２Ｂに変換せずに延在する基底面転位密度２Ａを０．１個／ｃｍ２以下にできる。また成長初期から５０μｍ／ｈ以上の成長速度で成長すると、ＳｉＣ単結晶基板から外表面まで連なる基底面転位と、エピタキシャル層内で貫通刃状転位に変換する基底面転位と、の合計の基底面転位密度を０．１個／ｃｍ２以下にできる。
【００７７】
ここで、「６インチ以上」のＳｉＣエピタキシャルウェハ１０において、ＳｉＣ単結晶基板１から貫通刃状転位２Ｂに変換せずに延在する基底面転位密度２Ａを０．１個／ｃｍ２以下としたという点は非常に重要な点である。従来の４インチ以下のＳｉＣエピタキシャルウェハにおいては、基底面転位密度を比較的低密度に抑えたＳｉＣエピタキシャルウェハの報告がされている。しかしながら、６インチ以上のＳｉＣエピタキシャルウェハにおいては、このような報告はされていない。６インチ以上のＳｉＣエピタキシャルウェハにおいては、ＳｉＣ単結晶基板の成膜条件がばらついてしまい、４インチと同等の結果を得ることは難しい。
【００７８】
また４インチ以下のＳｉＣエピタキシャルウェハ１０では、エピタキシャル層２の成長速度が５０μｍ／ｈ未満の場合においても、たまたま基底面転位密度が０．１個／ｃｍ２以下となる場合がある。例えば、ＳｉＣ単結晶基板１自体が有する基底面転位１Ａが少ない場合や成膜条件が特定の条件で固定された場合である。
【００７９】
しかし実際には、ＳｉＣ単結晶基板１の状態は、同一ではなくバッチや枚葉ごとに異なる。また成膜条件も種々の理由で変更する必要がある。そのため、４インチ以下のＳｉＣエピタキシャルウェハ１０であっても、基底面転位密度を安定的に低減することは難しい。
【００８０】
またＳｉＣ単結晶基板内の基底面転位は少ないほど、エピタキシャル層中に伝播する基底面転位を低減することに対しては有利であるが、基底面転位の少ないＳｉＣ単結晶基板を製造することは難しく、基底面転位の少ない６インチ以上のＳｉＣ単結晶基板は、非常に高価である。エピタキシャル層の成長速度を６０μｍ以上とすると基底面転位を貫通刃状転位に転換させる効率を９９．９９５％以上にできる。その為、ＳｉＣ単結晶基板の基底面転位が１ｃｍ２あたり５０００〜１０００個の比較的安価ものを用いても、エピタキシャル層内の基底面転位を０．１個／ｃｍ２以下とすることができる。
【００８１】
Ｃ／Ｓｉ比は、結晶欠陥の抑制を総合的に判断すると０．８〜１．２とすることが望ましい。また、エピタキシャル成長工程における成膜圧力は、ＳｉＣ基板の清浄化工程におけるチャンバー内の圧力と同じであることが好ましい。圧力を同じとすれば圧力変動によるガス流の擾乱が起こらず、Ｓｉ液滴等の発生を抑制することができる。
【００８２】
Ｓｉ液滴の発生は、Ｃｌ元素を有するガスを同時に流通開始することにより防止できる。Ｃ／Ｓｉ比が大きいと、成膜環境におけるＳｉが過剰にならず、Ｓｉ液滴は発生しないようにも思われる。しかしながら、Ｓｉ液滴の生成は、成長空間内における原料比の乱れによって生じる。そのため、Ｃ／Ｓｉ比を適正な１近傍の値で制御していても、原料比の乱れによって生じる局所的なＳｉ液滴発生を完全に抑制することは難しい。特に、６インチ以上の大口径の基板上へのエピタキシャル成長では、原料比の局所的なバラつきが生じやすく、完全に無くすことは困難である。原料ガスの流通と同時に一定以上のＣｌ／Ｓｉ比となるようにＣｌ元素を有するガスを流すことにより、Ｓｉ液滴の発生を、ＳｉＣ基板全面にわたり抑制できる。
【００８３】
ここで同時というのは、実質的な成長開始時に、Ｓｉ系原料ガスとＣ系原料ガスとＣｌ元素を有するガスが所定流量で流れている状態を意味する。成長を開始する前に、特定のガスが短時間、あるいは微量流通されていても、成長が行われず基板表面に影響を与えない状態であれば許容される。
【００８４】
Ｃｌ／Ｓｉ比は８以上である。Ｃｌ／Ｓｉ比をこの範囲とすることで、Ｓｉ液滴の発生を確実に抑制できる。Ｃｌ／Ｓｉ比は、成長速度や成長温度により影響を受けるが、Ｃｌ／Ｓｉ比は６より大きければＳｉ液滴の発生は抑制され、Ｃｌ／Ｓｉ比は８以上であれば所定の値以下にＳｉ液滴の発生を抑制できる。Ｓｉ原料ガスと、Ｓｉを含まないＣｌ元素を有するガスと、を合わせて流すことで、Ｃｌ／Ｓｉ比を３より大きい値とすることができる。Ｓｉ原料ガスにトリクロロシランの場合、このガス組成におけるＣｌ／Ｓｉ比は３であるが、ＨＣｌを加えることによりＣｌ／Ｓｉ比を６よりも大きくすることができる。
【００８５】
またＣｌ／Ｓｉ比は、１２以下とすることが好ましく、１０以下とすることがより好ましい。Ｃｌ／Ｓｉ比が大きすぎると台形欠陥が発生したり、表面粗さが大きくなってモフォロジーが悪化する。また、使用するＣｌが増えると、成長装置への負荷が大きくなり、排気ガス処理にも費用を要する。
【００８６】
図５は、Ｃｌ／Ｓｉ比を変えて成長を行ったＳｉＣエピタキシャルウェハの表面の微分干渉顕微鏡像である。Ｓｉ系原料ガスとしてトリクロロシランを用いい、Ｃ系原料ガスとしてプロパンを用い、塩素系ガスとしてＨＣｌガスを用いてエピタキシャル成長を行った。成長温度は１６００℃で、Ｃ／Ｓｉ比は１とし、成長速度は６０μｍ／ｈとした。
【００８７】
図５（ａ）は、ＨＣｌ／トリクロロシラン＝１で、Ｃｌ／Ｓｉ比を４とした場合である。Ｓｉ液滴起因のピットがライン状に発生した集合欠陥が確認された（図示点線で囲まれた領域内）。
図５（ｂ）は、ＨＣｌ／トリクロロシラン＝３で、Ｃｌ／Ｓｉ比がは６とした場合である。Ｓｉ液滴は図５（ａ）の場合よりもＳｉ滴起因のピットは減少していて、Ｃｌ／Ｓｉ比を大きくした効果はみられるが、ウェハ内にＳｉ液滴起因の集合欠陥が一部発生した（図示点線で囲まれた領域内）。
図５（ｃ）は、ＨＣｌ／トリクロロシラン＝５で、Ｃｌ／Ｓｉ比が８とした場合である。Ｓｉ液滴起因の欠陥は確認されなかった。
【００８８】
さらにＣｌ／Ｓｉ比を高くした場合、たとえばＣｌ／Ｓｉ比を１９とした場合には、台形欠陥が発生した。台形欠陥は、高いＣｌ／Ｓｉ比で表面モフォロジーを悪化させる典型的な欠陥である。台形欠陥は、基板のオフセット方向に垂直な方向、すなわちステップの方向に延伸された欠陥を上底として、エピタキシャル成長層に引き継がれて形成される欠陥であり、表面視で台形上の欠陥である。台形欠陥は、基板に存在する転位等の欠陥が起因となり、エピタキシャル成長前に選択的に局所エッチングされることにより発生する。つまり、Ｃｌ／Ｓｉ比が高すぎると、成長初期に基板の表面がエッチングされる状態となり、台形欠陥が発生しやすくなる。さらに、Ｃｌ／Ｓｉ比が高い場合のモフォロジーの悪化は、表面粗さとしてＡＦＭ等を用いて測定できる。
【００８９】
Ｃｌ元素を有するガスと原料ガスとは、同時に流通を開始することが好ましい。Ｓｉ系原料ガスにＳｉとＣｌを含むガスを用いる場合には、自動的にＳｉとＣｌは同時に供給される。その為、Ｃｌ元素を有するガスがＳｉ系原料ガスを兼ねていることが好ましい。
【００９０】
Ｃｌ元素を有するガスがＳｉ系原料ガスを兼ねている場合でも、Ｃｌ／Ｓｉ比を８以上にするためには、ＨＣｌの様なＳｉを含まないＣｌ系ガスを流すことが必要である。その場合、Ｓｉを含まないＣｌ系ガスを他の原料ガスと同時に流通を開始することで、成長開始と同時に基板上に一定量のＣｌが存在するが、成長前にはＣｌが存在しない状態を生み出すことが好ましい。Ｃｌ系ガスが成長開始前に存在すると、基板の表面がエッチングされる恐れが高まる。基板表面がエッチングされると、台形欠陥が発生したり、表面粗さが大きくなりモフォロジーが悪化する。
【００９１】
上述のように、本実施形態に係るＳｉＣエピタキシャルウェハの製造方法によれば、成長速度を速めることで、基底面転位１Ａから貫通刃状転位２Ｂへの変換効率を高め、エピタキシャルウェハにおけるＳｉＣ単結晶基板１から貫通刃状転位２Ｂに変換せずに延在する基底面転位密度を０．１個／ｃｍ２以下とすることができる。
【００９２】
また成長速度を所定の速度以上とすることで、異なるＳｉＣ単結晶基板、異なる成膜条件においても、再現性高く安定的に基底面転位密度を０．１個／ｃｍ２以下とすることができる。
【００９３】
また、一定条件のＣ／Ｓｉ比、Ｃｌ／Ｓｉ比で、原料ガスとＣｌ元素を有するガスを同時に供給して成長を開始することによりＳｉ液滴起因の欠陥の発生を抑制し、Ｓｉ液滴起因の欠陥の密度を０．１個／ｃｍ２以下にできる。
【００９４】
さらに、Ｃｌ／Ｓｉ比を所定の値以上にすることによりＳｉ液滴起因の欠陥の発生のないエピタキシャルウェハを製造できる。
【００９５】
（ＳｉＣエピタキシャルウェハ）
本実施形態にかかるＳｉＣエピタキシャルウェハは、上述の製造方法により得られる。本実施形態にかかるＳｉＣエピタキシャルウェハは、図１に示すように、ＳｉＣ単結晶基板１と、ＳｉＣエピタキシャル層２を有する。
【００９６】
ＳｉＣ単結晶基板１は、主面が（０００１）面に対して０．４°〜５°のオフ角を有する。オフ角が当該範囲であれば、デバイスに求められるオフ角を維持したままエピタキシャル層２を成長できる。
【００９７】
エピタキシャル層２のＳｉＣ単結晶基板１から外表面まで連なる基底面転位密度は０．１個／ｃｍ２以下であり、Ｓｉ液滴起因の欠陥は０．１個／ｃｍ２以下である。また製造条件によっては、Ｓｉ液滴起因の欠陥を０にすることもできる。
【００９８】
基底面転位は、フォトルミネッセンス法により検出される。４００ｎｍ以下の波長の光を励起光とし、７００ｎｍ以上の波長で発光するエピタキシャル成長のステップフロー方向に伸びる線状の欠陥を基底面転位として検出する。測定はウェハの全面内で行う。具体的には、外周端部を除いたウェハの８０％以上の面積で測定する。そして検出されたＳｉＣエピタキシャルウェハ内の基底面転位の数を数え、ＳｉＣエピタキシャルウェハの面積で割ることで、基底面転位密度を求める。
【００９９】
Ｓｉ液滴起因の欠陥は、倍率２０倍以上の共焦点微分干渉顕微鏡で検出される。Ｓｉ液滴起因の欠陥は、孤立したピットと、ピットが縦に並んだ典型的な集合欠陥の両方を含む。孤立したピットはそれぞれを一つと数え、集合欠陥は一連の並びを一つと数えることにより、計数化する。測定は基底面転位の計測と同様、ウェハの全面内で行う。そして検出されたＳｉＣエピタキシャルウェハ内のＳｉ液滴起因の欠陥の数を数え、ウェハの面積で割ることで、Ｓｉ液滴起因の欠陥の密度を求める。
【０１００】
ＳｉＣ単結晶基板の口径は１５０ｍｍ以上（６インチ以上）であることが好ましい。６インチ以上であるということは重要であり、１枚のＳｉＣエピタキシャルウェハから作製することができるＳｉＣデバイスの取れ数を多くすることができ、ＳｉＣデバイスの低価格化を実現できる。ＳｉＣデバイスは非常に性能が良い一方でＳｉデバイスと比較してコストが高い点が課題であるが、大型で基底面転位密度が少ないＳｉＣデバイスはコストの大幅な低減につながる。
【０１０１】
エピタキシャル層の厚さ特に限定されないが、１０μｍ以上であることが好ましい。
【０１０２】
ＳｉＣエピタキシャルウェハの形状は、特に限定されない。一般に用いられる円形、オリエンテーションフラット（ＯＦ）等の切り欠けを有する形状でもよい。
【０１０３】
本実施形態にかかるＳｉＣエピタキシャルウェハは、エピタキシャル層中にＳｉＣデバイスのキラーデバイス欠陥となる基底面転位（ＢＰＤ）が少なく、Ｓｉ液滴起因の欠陥も少ないため、ＳｉＣデバイスの品質が高まる。
【０１０４】
また自動車向けのモジュール等は、１００Ａ級の大電流を一つのデバイスで扱うため、ＳｉＣエピタキシャルウェハから生産されるＳｉＣチップ（ＳｉＣデバイスの基板）が、１０ｍｍ角級に大型化される。このような大型のＳｉＣチップにおいては、基底面転位密度の取れ効率への影響は極めて高く、基底面転位密度を低減できることは極めて重要である。
【実施例】
【０１０５】
以下、本発明の実施例について説明する。なお、本発明は以下の実施例のみに限定されるものではない。
【０１０６】
（実施例１）
６インチのＳｉＣ単結晶基板を準備した。準備したＳｉＣ単結晶基板は、４Ｈ型のポリタイプであり、主面は（０００１）から＜１１−２０＞方向に４°のオフセット角を有するＳｉ面を有する。
【０１０７】
次いで、ＳｉＣ単結晶基板を成長炉内に導入し、成長面に対し水素ガスを用いてガスエッチングする清浄化工程を行った。エッチングの温度はエピタキシャル成長時の温度と同一の１６００度とし、圧力は３０ｔｏｒｒとした。
【０１０８】
次いで、エッチング後の４Ｈ−ＳｉＣ単結晶基板の表面に対して、水素を流通させたまま、同じ圧力を保って、原料ガスとしてトリクロロシラン、プロパン、Ｃｌ元素を含むガスとしてＨＣｌを、同時に供給を開始し、エピタキシャル層を成長させた。
【０１０９】
エピタキシャル成長工程において、Ｃ系原料ガスとＳｉ系原料ガスの比率はＣ／Ｓｉ比が１．０となる様に設定し、ガスの流量は成長速度が５０μｍ／ｈとなる様に設定した。トリクロロシランとＨＣｌの流量は、Ｃｌ／Ｓｉ比が８になる様に設定した。この条件でＳｉＣエピタキシャル成長を１０μｍ成長させた。
【０１１０】
そして作製されたＳｉＣエピタキシャルウェハを（フォトンデザイン社製のフォトルミネッセンスイメージング装置）を用いて、基底面転位密度を評価した。また、共焦点微分干渉光学系表面検査装置（ＳＩＣＡ）で、Ｓｉ液滴起因のピットを計数した。基底面転位は０．０２個／ｃｍ２（３個／ウェハ）であり、Ｓｉ液滴起因のピットは０．０３個／ｃｍ２（６個／ウェハ）であった。
【０１１１】
（実施例２）
実施例２は、Ｃｌ／Ｓｉ比が１０になる様に設定した以外は、実施例１と同様とした。得られたＳｉＣエピタキシャルウェハの基底面転位密度を評価し、基底面転位は０．０４個／ｃｍ２であり、Ｓｉ液滴起因のピットは無かった。
【０１１２】
（実施例３）
実施例３は、成長速度を６５μｍ／ｈとなる様に設定した以外は、実施例１と同様とした。得られたＳｉＣエピタキシャルウェハの基底面転位密度を評価し、基底面転位は０．０１個／ｃｍ２であり、Ｓｉ液滴起因のピットは０．０５３個／ｃｍ２であった。
【０１１３】
（比較例１）
比較例１は、成長速度を４５μｍ／ｈとした点が実施例１と異なる。その他の条件は、実施例１と同様とした。得られたＳｉＣエピタキシャルウェハの基底面転位密度を評価し、基底面転位は８個／ｃｍ２であり、Ｓｉ液滴起因のピットは０．０２個／ｃｍ２であった。
【０１１４】
（比較例２）
比較例２は、ＨＣｌを流さず、Ｃｌ／Ｓｉ比を３とした点が実施例１と異なる。その他の条件は、実施例１と同様とした。得られたＳｉＣエピタキシャルウェハの基底面転位密度を評価し、基底面転位は０．０１個／ｃｍ２であり、Ｓｉ液滴起因のピットは１０個／ｃｍ２であった。
【０１１５】
【表１】
2018199595.tif 000003
【符号の説明】
【０１１６】
１…ＳｉＣ単結晶基板、２…エピタキシャル層、１０…ＳｉＣエピタキシャルウェハ、１Ａ，２Ａ…基底面転位、２Ｂ…貫通刃状転位
【図１】
2018199595.tif 000004
【図２】
2018199595.tif 000005
【図３】
2018199595.tif 000006
【図４】
2018199595.tif 000007
【図５】
2018199595.tif 000008